СПОСОБ ИЗГОТОВЛЕНИЯ ПАНЕЛЕЙ С ДЕКОРАТИВНОЙ ПОВЕРХНОСТЬЮ

1. Способ изготовления панелей с декоративной поверхностью, в котором упомянутые панели (7) содержат по меньшей мере основу (8) пластинчатой формы и верхний слой (9), имеющий печатное изображение, при этом упомянутый способ включает:
обеспечение на упомянутой основе (8) пластинчатой формы по меньшей мере части упомянутого печатного изображения,
причем обеспечение упомянутой части упомянутого печатного изображения включает нанесение красок на водной основе с помощью цифрового струйного принтера (18),
упомянутая основа (8) пластинчатой формы включает один или более промежуточных слоев на поверхности, на которой должна выполняться печать, и
при этом упомянутые промежуточные слои включают краскоприемное покрытие (35), так, что краски наносятся на краскоприемное покрытие.
2. Способ по п.1, в котором упомянутые краски на водной основе являются пигментсодержащими красками.
3. Способ по п.1 или 2, в котором упомянутые промежуточные слои содержат бумажный слой (2).
4. Способ по п.4, в котором упомянутый бумажный слой (2) обеспечен смолой (3).
5. Способ по п.3 или 4, в котором упомянутое краскоприемное покрытие (35) предусмотрено на упомянутом бумажном слое (2).
6. Способ по любому из предшествующих пунктов, при этом способ дополнительно включает:
нанесение прозрачной или просвечивающей смолы поверх печатного изображения.
7. Способ по п.6, в котором упомянутую смолу наносят в жидком состоянии в процессе одного или более этапов нанесения покрытия.
8. Способ по п.6, в котором упомянутую смолу наносят посредством обеспеченного смолой бумажного слоя (2).
9. Способ по любому из предшествующих пунктов, при этом способ дополнительно включает:
прессование отпечатанной основы (8) пластинчатой формы.
10. Способ по любому из предшествующих пунктов, в котором упомянутое краскоприемное покрытие (35) содержит гидрофильный полимер и пигмент.
11. Способ изготовления панелей с декоративной поверхностью, в котором упомянутые панели (7) содержат по меньшей мере основу (8) и верхний слой (9), причем упомянутый верхний слой (9) содержит бумажный слой (2), имеющий печатное изображение, при этом упомянутый способ включает этап (S1) обеспечения на упомянутом бумажном слое (2) термореактивной смолы (3) и этап обеспечения на упомянутом обеспеченном смолой бумажном слое (2) по меньшей мере части упомянутого печатного изображения,
отличающийся тем, что для обеспечения упомянутой  части упомянутого печатного изображения используют пигментсодержащие краски, наносимые на упомянутый бумажный слой (2) с помощью цифрового струйного принтера (18), и тем, что сухой остаток от общего объема упомянутых пигментсодержащих красок, наносимых на упомянутый бумажный слой, составляет менее чем 9 граммов на квадратный метр, причем в качестве упомянутой пигментсодержащей краски используют краску на водной основе, и тем, что упомянутый бумажный слой, перед упомянутым этапом обеспечения упомянутого печатного изображения, обеспечивают отдельным краскоприемным покрытием (35) посредством нанесения покрытия из жидкого вещества, содержащего по меньшей мере гидрофильный полимер на поверхности упомянутого обеспеченного смолой бумажного слоя, причем упомянутый обеспеченный смолой бумажный слой находится в состоянии, имеющем остаточную влажность менее 10%, и при этом упомянутый бумажный слой дополнительно сушат после нанесения упомянутого жидкого вещества.
12. Способ по п.11, в котором упомянутый краскоприемный слой (35) при печати не содержит упомянутую термореактивную смолу или содержит менее 20 масс.% упомянутой термореактивной смолы в расчете на общую массу краскоприемного покрытия.
13. Способ по п.12, в котором упомянутое краскоприемное покрытие дополнительно содержит пигмент.
14. Способ по любому из пп.11-13, в котором упомянутое краскоприемное покрытие содержит поливиниловый спирт и, опционально, пигменты на основе оксида кремния.
15. Способ по любому из пп.11-14, в котором упомянутое краскоприемное покрытие содержит по меньшей мере связующее и пигмент, при этом отношение пигмент:связующее составляет от 10:90 до 90:10, предпочтительно - от 0,5:1 до 5:1.
16. Способ по любому из пп.13-15, в котором упомянутые пигменты имеют средний размер частиц от 0,1 до 40 мкм и/или объем пор от 0,5 до 3 мл/г.
17. Способ по любому из пп.11-16, в котором упомянутое краскоприемное покрытие получают из жидкого вещества с содержанием сухого остатка от 1 до 20 масс.% и/или с вязкостью, составляющей от 10 до 75 сек. (DIN Cup 4) при 20°C.
18. Способ по любому из пп.11-17, в котором упомянутое краскоприемное покрытие получают из жидкого вещества, которое наряду со связующим и/или пигментами дополнительно содержит по меньшей мере выравниватель, консервант, пеногаситель, диспергаторы и/или загуститель.
19. Способ по любому из пп.11-18, в котором упомянутый сухой остаток от общего объема упомянутых пигментсодержащих красок составляет 5 граммов на квадратный метр или менее.
20. Способ по любому из пп.11-19, в котором упомянутый бумажный слой (2) имеет массу бумаги от 50 до 100 граммов на квадратный метр и сопротивление воздуха по методу Герли менее 25 секунд.
21. Способ по любому из пп.11-20, в котором упомянутый бумажный слой (2) обеспечивают количеством термореактивной смолы (3), которое составляет от 40 до 250% смолы (в пересчете на сухой остаток) в сравнении с массой бумаги.
22. Способ по любому из пп.11-21, в котором упомянутый бумажный слой (2) обеспечивают таким количеством термореактивной смолы (3), чтобы по меньшей мере сердцевина (4) бумаги насыщалась смолой.
23. Отпечатанный бумажный слой, получаемый в качестве полупродукта в способе по любому из предшествующих пунктов, причем упомянутый отпечатанный бумажный слой содержит бумажный слой (2), обеспеченный термореактивной смолой (3), где упомянутая термореактивная смола (3) находится на B-стадии и заполняет сердцевину (4) бумаги, а также формирует слой (6А-6В) смолы снаружи сердцевины (4) бумаги с двух сторон сердцевины (4) бумаги,
отличающийся тем, что:
упомянутый бумажный слой дополнительно содержит краскоприемное покрытие (35) на по меньшей мере одном из упомянутых слоев (6В) смолы, причем упомянутое краскоприемное покрытие (35) не содержит упомянутую термореактивную смолу, и упомянутый бумажный слой дополнительно содержит печатное изображение, обеспеченное на упомянутом краскоприемном покрытии посредством нанесенных на него пигментсодержащих красок на водной основе, при этом сухой остаток от общего объема упомянутых пигментсодержащих красок составляет менее чем 9 граммов на квадратный метр.
24. Отпечатанный бумажный слой по п.23, при этом упомянутый бумажный слой содержит бумажный слой пригодный для ротационной глубокой печати и имеющий массу бумаги от 60 до 90 граммов на квадратный метр.